НЕГИДРАТИРУЮЩИЙ ГИПСОВЫЙ СОСТАВ И СПОСОБ ЕГО ИЗГОТОВЛЕНИЯ

1. Облицованная панель, содержащая:
строительную панель; и
покрытие, содержащее полугидрат сульфата кальция в латексной полимерной матрице, при этом указанная полимерная матрица по существу свободна от воды и дополнительно содержит агент, предотвращающий схватывание, распределенный по всей указанной матрице.
2. Облицованная панель по п.1, в которой указанный агент, предотвращающий схватывание, содержит, по меньшей мере, одно из группы, состоящей из низкомолекулярных полимеров, имеющих молекулярную массу менее чем 6000 Да, соединений полифосфониевой кислоты или ее эфиров, и их смесей.
3. Облицованная панель по п.1, отличающаяся тем, что дополнительно содержит добавку, препятствующую осаждению.
4. Облицованная панель по п.3, в которой указанная добавка, препятствующая осаждению, содержит одно из модифицированной глины, силиката и их смеси.
5. Облицованная панель по п.1, в которой указанный латексный полимер получен из мономеров, включая винилакрилаты, винилацетаты, винилхлориды, этилены и замещенные этилены.
6. Облицованная панель по п.1, которая дополнительно содержит неэмульсионное полимерное средство, предотвращающее трещины, присутствующее в количествах от приблизительно 0,1% до приблизительно 7%, исходя из общей массы состава.
7. Облицованная панель по п.2, в которой указанное соединение полифосфониевой кислоты присутствует в количествах от приблизительно 0,1% до приблизительно 2,0%, исходя из общей массы состава.
8. Облицованная панель по п.1, в которой указанный низкомолекулярный полимер присутствует в количествах от приблизительно 0,05% до приблизительно 2,0%, исходя их общей массы состава.
9. Облицовочная смесь, содержащая полугидрат сульфата кальция, содержащая:
латексную полимерную матрицу;
полугидрат сульфата кальция; и
двухкомпонентный агент, предотвращающий схватывание; при этом указанная полимерная матрица по существу свободна от воды, а указанный агент, предотвращающий схватывание, содержит, по меньшей мере, одно из группы, состоящей из низкомолекулярных полимеров, имеющих молекулярную массу менее чем 6000 Да, соединение полифосфониевой кислоты и их смесей.
10. Облицовочная смесь по п.9, которая дополнительно содержит органическое средство, удерживающее воду.